(57)【要約】  本発明は、製織で結合された織物ブラインドを提供する。織物ブラインドは、互いに平行な前面織物と後面織物との間にスラット織物を製織して一体に形成される。スラット織物が前面織物と後面織物の高さに沿って並べられて、織物ブラインドを光が容易に遮断することができるようにしている。【選択図】図２
2010509523.tif 000002
【特許請求の範囲】
【請求項１】
前面織物と、後面織物と、および前記前面織物と前記後面織物との間にある一定幅のスラット織物とが製織されて結合した織物ブラインドであり、
前記織物ブラインドが、前記スラット織物の両長さ方向と、前記前面織物および前記後面織物と製織されてそれぞれ前面結合部および後面結合部を形成し、
複数の前記スラット織物が、前記前面織物と前記後面織物の高さに沿って形成されて、通常のブラインド構造に適用して光の遮断が容易にできるようにしたことを特徴とする織物ブラインド。
【請求項２】
一つの前記スラット織物の前面結合部が、隣り合う前記スラット織物の後面結合部と同じ高さにして、前記ブラインドが平面状態にある時に光を完全に遮断できるようにしたことを特徴とする請求項１に記載の織物ブラインド。
【請求項３】
前記前面織物と前記後面織物のそれぞれが、メッシュ構造であり、採光と通風が容易であるようしたことを特徴とする請求項１に記載の織物ブラインド。
【請求項４】
前記前面織物と前記後面織物のうちの一方のメッシュが正四角形状で、前記前面織物と前記後面織物のうちの他方のメッシュが１：（１．５〜２．５）の比の形状にして、干渉縞（モワレ）現象を防止するようにしたことを特徴とする請求項３に記載の織物ブラインド。
【請求項５】
前記前面織物、前記後面織物、前記スラット織物、前記前面結合部、および前記後面結合部を織る経糸が、太さ５０〜１５０Ｄの合成繊維糸であり、
前記前面織物と前記後面織物を織る横糸が、太さは５０〜１５０Ｄの低融点繊維糸であり、
前記スラット織物を織る横糸が、太さ５０〜１５０Ｄの低融点繊維糸と、太さ２８０〜３５０Ｄの合成繊維糸であり、
前記前面結合部と前記後面結合部を織る横糸が、太さ５０〜１５０Ｄの低融点繊維糸と、２８０〜３５０Ｄ太さの合成繊維糸であって、前記スラット織物の構造が容易に保持されることを特徴とする請求項１に記載の織物ブラインド。
【請求項６】
前記低融点繊維が、１７０〜２２０℃の融点であり、前記織物ブラインドの製織とテンターにより構造の保持が容易されることを特徴とする請求項５に記載の織物ブラインド。
【請求項７】
前記製織ブラインドが、防炎処理されて、火事に対して安全であることを特徴とする請求項１に記載の製織で一体化された織物ブラインド。
【請求項８】
前記スラッグ織物が、３０〜７０ｍｍの幅であり、前記スラット織物の弛みを小さくすることを特徴とする請求項１乃至７のうちいずれか１項に記載の織物ブラインド。
【請求項９】
前記前面織物、後面織物、前面結合部および後面結合部を織る横糸が、ゴム糸と混合されて、前記織物ブラインドに折り皺の発生を防止していることを特徴とする請求項１乃至７のうちいずれか１項に記載の織物ブラインド。
【発明の詳細な説明】
【技術分野】
【０００１】
本発明は、製織で結合された織物ブラインド、より詳細には、ヤーンから作られた織物ブラインドで、光を遮断する前面織物、後面織物およびスラット織物を有して、それぞれ
の織物が、横糸を編み込むことによって前面結合部と後面結合部と結合されている織物ブラインドに関するものである。
【背景技術】
【０００２】
一般に、カーテンやブラインドが建物の窓や出入口に取付けられて、太陽光、外部の視界、騒音、寒さを遮断するとともに、内部の壁やガラスに調和できる色彩を組み合わせて室内美観を向上させる室内装飾の重要な要素として使用されている。
【０００３】
ブラインドは、次のように操作する。すなわち、ブラインドの昇降紐を引くと、巻取装置が正方向と逆方向に回転し、巻取棒も正方向と逆方向に回転してロールスクリーンが巻取棒から巻き降ろされまたは巻き上げられて窓を覆うに都合よく調節するようになっている。しかしながら、このような方法では、ブラインドが窓全体に巻き降ろされたときに室内に射し込む光の量を全く調節することができない。
【０００４】
この問題に対処するために、光を調節する平板形態のスラットを用いたベネチアンブラインドが数種開示されたが、従来のベネチアンブラインドは、明るさを調節するに構造が複雑であるばかりでなく、非常に面倒な調節機能で、かつ製造するに単価が高くなるものであった。さらに、ベネチアンブラインドは、スラットを高級化するために従来の合成樹脂に代えて金属や木材で作られると、ブラインドが非常に重くなり、ブラインドを取付けるに難しくなることになった。
【０００５】
上述したブラインドのうち、図１に示した従来の織物ブラインド２０の場合には、織物スラット２３が、前面２１と後面２２との間に熱処理で形成されるが、熱処理で結合された接着部２４は、長期間に亘り太陽光線に晒されるとき崩れ落ち、その結果ブラインドが本来の機能を正しく果たさなくなる。
【発明の概要】
【発明が解決しようとする課題】
【０００６】
本発明は、製織により結合された構造にして、耐久性を高め、構造の結合を強化した織物ブラインドを目的にしている。
【課題を解決するための手段】
【０００７】
本発明の一つは、織物ブラインドであり、前面織物、前面織物と平行にある後面織物、および前面織物と後面織物と間にある一定幅のスラット織物とで構成され、スラット織物の両端が、前面織物と後面織物のそれぞれと製織されて結合してそれぞれ前面結合部と後面結合部を形成し、複数のスラット織物が、前面織物と後面織物との高さに沿って並び、ある一つのスラット織物の前面結合部が、隣り合うスラット織物の後面結合部と同じ高さにあって、織物ブラインドの調節と構造を簡単にしている。
【０００８】
織物ブラインドの横糸として低融点繊維糸を使用して織物ブラインドが織られて結合され、次いで、テンター（Ｔｅｎｔｅｒ）による熱を加えて低融点繊維糸を融着させて、織物ブラインドの織物構造が保持され、その耐久性が高められる。
【０００９】
さらに、織物ブラインドの横糸は、ゴム糸が混合されて、織物ブラインドの製造後に折り皺が発生しないようにする。
【００１０】
併せて、前面織物と後面織物のそれぞれは、メッシュ構造をもち、前面織物と後面織物の一方のメッシュは正四角形状にし、前面織物と後面織物の他方のメッシュは、１：（１．５〜２．５）比の形状にして、干渉縞（モワレ）現象を防止する。
【発明の効果】
【００１１】
本発明による織物ブラインドは、製織して結合され、製作されており、構造が簡単で全体が軽量であるので、調節および取付けが簡単である。
【００１２】
織物ブラインドの横糸として低融点繊維糸を使用して織物ブラインドが織られて結合され、テンターで熱を加えて低融点繊維糸を融着接着させており、織物ブラインドの織物構造が保持され、その耐久性が高められる。
【００１３】
さらに、織物ブラインドの横糸は、ゴム糸が混合され、織物ブラインドの製造後の折り皺を防ぐことができる。
【００１４】
併せて、前面織物と後面織物のそれぞれはメッシュ構造を有し、前面織物と後面織物の一方のメッシュはそれぞれ正四角形状とし、前面織物と後面織物の他方は横と縦の長さの比を互いに異なる形状して、干渉縞現象を防いでいる。
【図面の簡単な説明】
【００１５】
【図１】従来の方法によって作られたブラインドの斜視図である。
【図２】本発明の工程によって織られた織物ブラインドの斜視図である。
【図３】本発明の工程によって織られた織物ブラインドの斜視図である。
【図４】本発明による織物ブラインドが織られるプロセスを説明する図である。
【図５】本発明による織物ブラインドが織られるプロセスを説明する図である。
【図６】本発明による織物ブラインドが織られるプロセスを説明する図である。
【図７】本発明による織物ブラインドが織られるプロセスを説明する図である。
【図８】本発明により織られた織物ブラインドの使用を説明する図である。
【図９】本発明により織られた織物ブラインドの使用を説明する図である。
【発明を実施するための形態】
【００１６】
本発明は、製織で結合された織物ブラインドに関するものであり、前面織物、前面織物と平行する後面織物、および前面織物と後面織物の間が一定幅のスラット織物とで構成され、スラット織物の両端が、前面織物と後面織物のそれぞれと織られて結合されてそれぞれ前面結合部と後面結合部を形成し、複数のスラット織物が、前面織物と後面織物との高さに沿って並び、ある一つのスラット織物の前面結合部が、隣り合うスラット織物の後面結合部と同じ高さにあって、上述した織物ブラインドが、通常のブラインドに使用して、取付け、調節、太陽光や照明の遮蔽を容易にすることができる。
【００１７】
本発明の織物ブラインド１０によれば、図４〜図６に示すように、経糸１２ａ、１３ａ、１７のそれぞれは、別途の横糸によって織られて織物ブラインド１０を形成し、この織物ブラインド１０は、通風のための前面織物１２と後面織物１３、そして光を遮断するスラット織物１４で形成され、スラット織物１４は、その長さ方向の両端で前面織物１２と後面織物１３と結合されて前面結合部１５と後面結合部１６を形成する。このような織物ブラインド１０を、添付した図面を参照して詳細に説明する。
【００１８】
図２および図３に示すように、通風と光を調節するための前面織物１２と後面織物１３が、先ず経糸１２ａ、１３ａと別途の横糸で織られ、次いで光を遮断することができるスラット織物１４を、経糸１７および別途の横糸によって織られる。
【００１９】
前面織物１２、後面織物１３およびスラット織物１４は、経糸１７により前面結合部１５と後面結合部１６と一緒に織られて結合され、そして前面結合部１５と後面結合部１６によって上下方向に互いに結合される。
【００２０】
この時、経糸１７は、後面結合部１６に穴が作られた後、前面結合部１５に形成された製織穴１８を通して織られ、一方、前面結合部１５と一体となった経糸１７の端部が再び後面結合部１６の横糸によって繰り返し織られる。
【００２１】
引き継いで、前面結合部１５と結合した経糸１７の端部分は、再び後面結合部１６の横糸と繰り返し織られて、前面結合部１５と後面結合部１６を形成し、その結果、図２、図３および図６に示したように経糸１７が横糸で織られて、光を遮断することができるスラット織物１４、前面結合部１５および後面結合部１６を形成する。この製織プロセスを、繰り返して行っていく。
【００２２】
これをさらに詳細に述べると、複数のスラット織物１４は、上述したプロセスにおける前面織物１２と後面織物１３の高さ方向（すなわち、織っていく方向）に沿って並べられ、スラット織物１４の長さ方向に沿って形成される一端の前面結合部１５は、次に形成されるスラット織物１４の後面結合部１６と同じ位置に形成されて、図３および図５に示すように、織物ブラインド１０が平面状態にあるとき、スラット織物１４が前面結合部１５と後面結合部１６と重なり、スラット織物１４が前面織物１２または後面織物１３と面積がほぼ等しく、これにより光を遮断できる。
【００２３】
織物ブラインド１０のスラッグ織物１４は、幅が３０〜７０ｍｍとし、スラット織物１４のたるみを小さくして、見た目を良くするのが好ましい。
【００２４】
言い換えれば、織物ブラインド１０の経糸１２ａ、１３ａ、１７は、それぞれの横糸と織って結合して前面織物１２、後面織物１３およびスラット織物１４を一体として形成し、前面織物１２、後面織物１３およびスラット織物１４は、前面結合部１５と後面結合部１６に織って結合している経糸１７によって織られ、そして経糸１７は、それぞれの横糸と織られて結合して、前面織物１２、後面織物１３、およびスラット織物１４を互いに上・下方向に連結するようにする。
【００２５】
この時、経糸１７は、後面結合部１６に穴が作られた後、前面結合部１５に形成された製織穴１８を通して織られ、前面結合部１５と結合した経糸１７の端部は、再び後面結合部１６の横糸と繰り返し織られ、これにより全体的に図４に示すように、製織で結合された織物ブライン１０が形成される。
【００２６】
言い換えると、前面織物１２と後面織物１３は、別途の経糸１２ａ、１３ａ、および横糸で織られ、スラット織物１４は、経糸１７と別途の横糸で織られ、そして前面結合部１５および後面結合部１６は、経糸１７と別途の横糸で織られる。
【００２７】
従って、図４に示す形状の織物ブラインド１０が形成され、経糸１７は外部に出る。前面結合部１５で出た経糸１７、すなわち、図４で示したＡ部分は、製織して完全に結合した後で、前面結合部１５または後面結合部１６を基準にして切断すると、図５に示すような織物ブラインド１０が形成される。
【００２８】
一方、前面織物１２と後面織物１３は、通風が容易になるようなメッシュ構造を有し、スラット織物１４は、光を遮断しつつも外の景色が見えるようなメッシュ構造を有するようにする。そこで、前面織物１２、後面織物１３、スラット織物１４、前面結合部１５および後面結合部１６を織る経糸１２ａ、１３ａ、１７は、合成繊維糸を用い、その太さが５０〜１５０Ｄ（デニール）にする。前面織物１２と後面織物１３を織る横糸は、低融点繊維糸で、太さが５０〜１５０Ｄにする。さらに、スラット織物１４を織る横糸は、合成繊維糸と低融点繊維糸の二つの糸で構成し、合成繊維糸の太さが２７０〜３５０Ｄ、低融点繊維糸の太さが５０〜１５０Ｄにする。前面結合部１５と後面結合部１６を織る横糸は、二つの糸、すなわち合成繊維糸と低融点繊維糸で構成し、合成繊維糸の太さが２８０〜３５０Ｄ、低融点繊維糸の太さが５０〜１５０Ｄにする。
【００２９】
上述したような織物ブラインド１０の経糸１２ａ、１３ａ、１７および横糸の太さおよび材料は、下記表１に示される。
【００３０】
【表１】
2010509523.tif 000003
【００３１】
参考までに、前面織物１２、後面織物１３、スラット織物１４、前面結合部１５、および後面結合部１６の横糸に使用される低融点繊維糸は、１７０〜２２０℃の融点をもつ低融点繊維で作られる。これは、低融点繊維が、合成繊維の経糸１２ａ、１３ａ、１７とその融点で接合し、その特性によりそれぞれの製織構造を保持して、外力が加えられても形崩れしないためであり、この結果、上述したように織られた織物ブラインド１０は、別途のテンターで１７０〜２２０℃の熱が加えられたとき、融着結合手段により固定され、形体を保持するようになる。
【００３２】
併せて、前面織物１２、後面織物１３、前面結合部１５、および後面結合部１６を織る横糸は、ゴム糸と混合（被膜）して、織物ブラインドが製造された後に折り皺の発生を抑える。
【００３３】
加えて、織物ブラインド１０は、火事に対して安全であるように防炎処理される。この目的のために、前面織物１２、後面織物１３、スラット織物１４、前面結合部１５、および後面結合部１６の経糸１２ａ、１３ａ、１７および横糸に使用される糸を防炎処理する、あるいは、織物ブラインド１０をテンターで加工される前に、防炎剤溶液に浸漬するなどして火事に対して安全な性状をもつようにする。
【００３４】
前面織物１２と後面織物１３は、好ましくはメッシュ構造を有し、前面織物１２と後面織物１３のメッシュ構造によって出来る空間は、全て正四角形である代わりに、前面織物１２と後面織物１３のうちの一方のメッシュ構造で正四角形の穴とし、前面織物１２と後面織物１３の他方のメッシュ構造を１：（１．５〜２．５）の比である穴として、これにより干渉縞現象を防止する。
【００３５】
最終的に、図４に示すように、経糸１２ａ、１３ａ、１７と横糸を織ることによって、織物ブラインド１０が完成したとき、経糸１７が外部に出て、前面織物１２と後面織物１３が互いに面し、それらの間にあるスラット織物１４が上下方向に連続的に形成され、次いで、テンターから発生した熱を織物ブラインド１０に加えると融着手段により固着され、織物ブラインド１０の両端部が切断されて仕上げされ、突き出た経糸１７が除かれ、所望の長さと幅をもつ織物ブラインド１０が完成し、図７〜図９に示すように、従来方法で代表的に使用される通常のブラインド構造に適用される。
【００３６】
従って、上述したように形成された織物ブラインド１０は、図７のように、別途のブラインドカバー３０と組立て、織物ブラインド１０を取付けた後に揺れるのを防止するためにスラット織物１４の幅に合わせた支持具１１を織物ブラインド１０の下部に固定する。
【００３７】
この時、スラット織物を図８のように立てたとき、すなわち、スラット織物１４が底面に対して垂直な状態にしたときには、スラット織物１４は、前面織物１２と後面織物１３に密に接して、外部の光を遮断する。また、スラット織物１４を図８のように立てたとき、織物ブラインド１０は、平面状態となり、図７に示すように、前記ブラインド織物１０はロールで巻き上げまたは巻き下げできる。
【００３８】
スラット織物１４が、図９のように下げられたとき、すなわち、スラット織物１４が、前面織物１２と後面織物１３の間のスラット織物１４が上面を向いて水平になる迄下げられたとき、前面織物１２と後面織物１３は互いに離れ、前面織物１２と後面織物１３のメッシュ構造によって外部空気が通って循環させることができ、メッシュ構造によって外の景色が見られ、光も取り入れることができる。
【００３９】
参考までに、製織ブラインド１０が採光状態にある時には、前面織物１２と後面織物１３との間のスラット織物１４は、完全に垂直状態である代わりに、図６に示すように横から見ると、前面結合部１５と後面結合部１６の近くで弧状になっている。
【００４０】
上述した本発明によれば、通風のための前面および後面織物と、光を遮断するためのスラット織物が、同時に製織されて、複数個のスラット織物１４を有する織物ブラインド１０を形成することができる。
【産業上の利用可能性】
【００４１】
このような織物ブラインドは、上述した方法によって製織機で一体に結合して製造され、使用者が簡単に取付け使用できるように供給される。
【符号の説明】
【００４２】
１０；織物ブラインド
１１；支持具
１２；前面織物
１３；後面織物
１４；スラット織物
１５；前面結合部
１６；後面結合部
１２ａ、１３ａ、１７；経糸
１８；製織孔
【図１】
2010509523.tif 000004
【図２】
2010509523.tif 000005
【図３】
2010509523.tif 000006
【図４】
2010509523.tif 000007
【図５】
2010509523.tif 000008
【図６】
2010509523.tif 000009
【図７】
2010509523.tif 000010
【図８】
2010509523.tif 000011
【図９】
2010509523.tif 000012
【国際調査報告】
2010509523.tif 000013
2010509523.tif 000014